(57)【要約】【課題】光電変換素子に対して優れた耐久性を付与できる光電変換素子用電解質及びこれを用いた光電変換素子を提供すること。【解決手段】光電変換素子１００に用いられる光電変換素子用電解質であって、ハロゲン化物イオン及びポリハロゲン化物イオンからなる酸化還元対４１と、硫黄含有化合物４２とを含み、硫黄含有化合物４２が、−ＳＸ基を有する化合物、−Ｓ−基を有する化合物、及び−Ｓ−Ｓ−基を有する化合物からなる群より選ばれる少なくとも１種の化合物で構成され、Ｘは一価の陽イオンを表す光電変換素子用電解質４０。【選択図】図２
2014071950.tif 000002
【特許請求の範囲】
【請求項１】
光電変換素子に用いられる光電変換素子用電解質であって、
ハロゲン化物イオン及びポリハロゲン化物イオンからなる酸化還元対と、
硫黄含有化合物とを含み、
前記硫黄含有化合物が、−ＳＸ基を有する化合物、−Ｓ−基を有する化合物、及び−Ｓ−Ｓ−基を有する化合物からなる群より選ばれる少なくとも１種の化合物で構成され、Ｘは一価の陽イオンを表す光電変換素子用電解質。
【請求項２】
前記硫黄含有化合物が、分子内に前記ポリハロゲン化物イオンと同極性の電荷を有する官能基をさらに含む、請求項１に記載の光電変換素子用電解質。
【請求項３】
第１電極と、
前記第１電極に対向する第２電極と、
前記第１電極及び前記第２電極の間に設けられる電解質とを備え、
前記第１電極が、
導電性基板と、
導電性基板上に設けられる酸化物半導体層と、
前記導電性基板上に設けられる配線部とを有し、
前記配線部が、前記導電性基板上に設けられる金属配線と、
前記金属配線を覆って前記電解質から保護する配線保護層とを有し、
前記電解質が、請求項１又は２のいずれか一項に記載の光電変換素子用電解質で構成される光電変換素子。
【発明の詳細な説明】
【技術分野】
【０００１】
本発明は、光電変換素子用電解質及びこれを用いた光電変換素子に関する。
【背景技術】
【０００２】
光電変換素子として、色素増感太陽電池が知られている。
【０００３】
色素増感太陽電池は一般に、作用極と、対極と、作用極と対極とを連結する封止部と、作用極、対極及び封止部によって囲まれるセル空間内に充填される電解質とを備えている。作用極の一例として、透明導電性基板と、透明導電性基板の上に設けられる酸化物半導体層と、酸化物半導体層の近傍に設けられる金属配線とを有する構造が挙げられる。ここで、金属配線は、電解質による腐食を防止するため、配線保護層で被覆されるのが一般的である（例えば下記特許文献１参照）。
【先行技術文献】
【特許文献】
【０００４】
【特許文献１】特開２０１１−９１０１２号公報
【発明の概要】
【発明が解決しようとする課題】
【０００５】
しかし、上記特許文献１に記載の色素増感太陽電池は、以下の課題を有していた。
【０００６】
すなわち、上記特許文献１に記載の色素増感太陽電池においては、金属配線が電解質により腐食される場合があった。このため、上記色素増感太陽電池は、耐久性の点で改善の余地を有していた。
【０００７】
本発明は上記事情に鑑みてなされたものであり、光電変換素子に対して優れた耐久性を付与できる光電変換素子用電解質及びこれを用いた光電変換素子を提供することを目的とする。
【課題を解決するための手段】
【０００８】
本発明者らは、上記課題が生じる原因について検討した。まず上記特許文献１に記載の色素増感太陽電池においては、金属配線が配線保護層で覆われており、しかも配線保護層は緻密に形成されている。このため、金属配線が電解質によって腐食されにくくなっていると考えられる。しかし、色素増感太陽電池を取り巻く温度、圧力、湿度等は時々刻々と変化する。このため、配線保護層に過大な応力が加わって万一亀裂等の欠陥が生じた場合には、その亀裂を通して電解質が入り込み、金属配線と接触する結果、金属配線が腐食され、耐久性が低下するのではないかと本発明者らは考えた。そこで、本発明者らは、さらに鋭意研究を重ねた結果、電解質中に、酸化還元対のほか、特定の硫黄含有化合物を含めることにより、上記課題を解決しうることを見出し、本発明を完成するに至った。
【０００９】
すなわち本発明は、光電変換素子に用いられる光電変換素子用電解質であって、ハロゲン化物イオン及びポリハロゲン化物イオンからなる酸化還元対と、硫黄含有化合物とを含み、前記硫黄含有化合物が、−ＳＸ基を有する化合物、−Ｓ−基を有する化合物、及び−Ｓ−Ｓ−基を有する化合物からなる群より選ばれる少なくとも１種の化合物で構成され、Ｘは一価の陽イオンを表す光電変換素子用電解質である。
【００１０】
この光電変換素子用電解質によれば、金属配線と、金属配線を覆って電解質から保護する配線保護層と、電解質とを有する光電変換素子の電解質として用いられる場合に有用である。すなわち、光電変換素子を取り巻く温度、圧力、湿度等は時々刻々と変化する。このため、配線保護層に過大な応力が加わって亀裂等の欠陥が生じる可能性がある。ここで、−ＳＸ基を有する化合物、−Ｓ−基を有する化合物、−Ｓ−Ｓ−基を有する化合物からなる硫黄含有化合物は、金属配線の表面にＳＡＭ（Self-assembled monolayer）を形成するので、金属配線に対して高い腐食性を有するポリハロゲン化物イオンよりも金属配線に吸着しやすい。このため、酸化還元対と金属配線との接触を十分に抑制することができる。従って、本発明の光電変換素子用電解質によれば、配線保護層に万一亀裂等の欠陥が生じても、金属配線の腐食を十分に抑制することができ、その結果、光電変換素子に優れた耐久性を付与することができる。
【００１１】
上記光電変換素子用電解質において、前記硫黄含有化合物が、分子内に前記ポリハロゲン化物イオンと同極性の電荷を有する官能基をさらに含むことが好ましい。
【００１２】
この場合、配線保護層に亀裂等の欠陥が生じ、その欠陥に硫黄含有化合物が入り込んで金属配線に吸着した後、ポリハロゲン化物イオンが金属配線に近づこうとしても、上記硫黄含有化合物に含まれる官能基とポリハロゲン化物イオンとが同極性であるため、両者の間に電気的反発力が働き、ポリハロゲン化物イオンを金属配線から遠ざけることができる。このため、上記光電変換素子用電解質によれば、金属配線の腐食をより十分に抑制することができ、その結果、光電変換素子に対してより優れた耐久性を付与することができる。
【００１３】
また本発明は、第１電極と、前記第１電極に対向する第２電極と、前記第１電極及び前記第２電極の間に設けられる電解質とを備え、前記第１電極が、導電性基板と、導電性基板上に設けられる酸化物半導体層と、前記導電性基板上に設けられる配線部とを有し、前記配線部が、前記導電性基板上に設けられる金属配線と、前記金属配線を覆って前記電解質から保護する配線保護層とを有し、前記電解質が、上記光電変換素子用電解質で構成される光電変換素子である。
【００１４】
この光電変換素子によれば、当該光電変換素子を取り巻く温度、圧力、湿度等が時々刻々と変化することにより配線保護層に亀裂等の欠陥が生じることもある。ここで、−ＳＸ基を有する化合物、−Ｓ−基を有する化合物、及び−Ｓ−Ｓ−基を有する化合物などの硫黄含有化合物は、金属配線の表面にＳＡＭ（Self-assembled monolayer）を形成するので、金属配線に対して高い腐食性を有するポリハロゲン化物イオンよりも金属配線に吸着しやすい。このため、酸化還元対と金属配線との接触を十分に抑制することができる。従って、本発明の光電変換素子によれば、配線保護層に万一亀裂等の欠陥が生じても、金属配線の腐食が十分に抑制され、その結果、優れた耐久性を有することが可能となる。
【発明の効果】
【００１５】
本発明によれば、光電変換素子に対して優れた耐久性を付与できる光電変換素子用電解質及びこれを用いた光電変換素子が提供される。
【図面の簡単な説明】
【００１６】
【図１】本発明の光電変換素子の一実施形態を示す断面図である。
【図２】図１の電解質を示す部分断面図である。
【発明を実施するための形態】
【００１７】
以下、本発明の実施形態について図面を参照しながら詳細に説明する。
【００１８】
図１は、本発明の光電変換素子の一実施形態を示す断面図、図２は、図１の電解質を示す部分断面図である。
【００１９】
図１に示すように、色素増感太陽電池１００は、作用極１０と、作用極１０に対向する対極２０と、作用極１０及び対極２０を連結する環状の封止部３０と、作用極１０及び対極２０との間に配置される電解質４０とを備えている。
【００２０】
対極２０は、対極基板２１と、対極基板２１の作用極１０側に設けられて電解質の還元に寄与する触媒層２２とを備えている。
【００２１】
作用極１０は、透明基板１１及び透明基板１１の上に設けられる透明導電膜１２からなる透明導電性基板１５と、封止部３０の内側であって透明導電性基板１５の透明導電膜１２の上に設けられる多孔質酸化物半導体層１３と、透明導電性基板１５の透明導電膜１２の上に設けられる配線部１６とを有している。多孔質酸化物半導体層１３には光増感色素が担持されている。配線部１６は、透明導電性基板１５の透明導電膜１２の上に設けられる金属配線１７と、金属配線１７を覆って電解質４０から保護する配線保護層１８とを有している。
【００２２】
ここで、図２に示すように、電解質４０は、ハロゲン化物イオン及びポリハロゲン化物イオンからなる酸化還元対４１と、硫黄含有化合物４２と、有機溶媒４３とを含む。ここで、硫黄含有化合物４２は、−ＳＸ基を有する化合物、−Ｓ−基を有する化合物、及び−Ｓ−Ｓ−基を有する化合物からなる群より選ばれる少なくとも１種の化合物で構成されている。ここで、Ｘは一価の陽イオンを表す。なお、図２においては、説明の便宜上、ハロゲン化物イオンとポリハロゲン化物イオンをまとめて酸化還元対４１として表示しているが、実際には、ハロゲン化物イオンとポリハロゲン化物イオンは、電解質４０中でまとめて酸化還元対４１として存在しておらず、それぞれ別々に存在している。
【００２３】
上述した色素増感太陽電池１００によれば、当該色素増感太陽電池１００を取り巻く温度、圧力、湿度等が時々刻々と変化するため、配線保護層１８に亀裂等の欠陥が生じる可能性がある。ここで、−ＳＸ基を有する化合物、−Ｓ−基を有する化合物および−Ｓ−Ｓ−基を有する化合物からなる群より選ばれる少なくとも１種の化合物で構成される硫黄含有化合物４２は、金属配線の表面にＳＡＭ（Self-assembled  monolayer）を形成するので、金属配線１７に対して高い腐食性を有するポリハロゲン化物イオンよりも金属配線１７に吸着しやすい。このため、酸化還元対４１と金属配線１７との接触を十分に抑制することができる。従って、色素増感太陽電池１００によれば、配線保護層１８に万一亀裂等の欠陥が生じても、金属配線１７の腐食が十分に抑制され、その結果、優れた耐久性を有することが可能となる。
【００２４】
次に、作用極１０、対極２０、封止部３０、電解質４０及び光増感色素について詳細に説明する。
【００２５】
＜作用極＞
作用極１０は、上述したように、透明基板１１と、透明導電膜１２と、多孔質酸化物半導体層１３と、配線部１６とを有している。
【００２６】
（透明基板）
透明基板１１を構成する材料は、例えば透明な材料であればよく、このような透明な材料としては、例えばホウケイ酸ガラス、ソーダライムガラス、白板ガラス、石英ガラスなどのガラス、ポリエチレンテレフタレート（ＰＥＴ）、ポリエチレンナフタレート（ＰＥＮ）、ポリカーボネート（ＰＣ）、ポリエーテルスルフォン（ＰＥＳ）などが挙げられる。透明基板１１の厚さは、色素増感太陽電池１００のサイズに応じて適宜決定され、特に限定されるものではないが、例えば５０〜１００００μｍの範囲にすればよい。
【００２７】
（透明導電膜）
透明導電膜１２を構成する材料としては、例えばスズ添加酸化インジウム（ＩＴＯ）、酸化スズ（ＳｎＯ２）、フッ素添加酸化スズ（ＦＴＯ）、アンチモンドープ酸化錫（ＡＴＯ）などの導電性金属酸化物が挙げられる。中でも、透明導電膜１２は、高い耐熱性及び耐薬品性を有することから、ＦＴＯで構成されることが好ましい。透明導電膜１２の厚さは例えば０．０１〜２μｍの範囲にすればよい。
【００２８】
（多孔質酸化物半導体層）
多孔質酸化物半導体層１３は、酸化物半導体粒子で構成されている。酸化物半導体粒子は、例えば酸化チタン（ＴｉＯ２）、酸化亜鉛（ＺｎＯ）、酸化タングステン（ＷＯ５）、酸化ニオブ（Ｎｂ２Ｏ５）、チタン酸ストロンチウム（ＳｒＴｉＯ５）、酸化スズ（ＳｎＯ２）、酸化インジウム（Ｉｎ３Ｏ３）、酸化ジルコニウム（ＺｒＯ２）、酸化タリウム（Ｔａ２Ｏ５）、酸化ランタン（Ｌａ２Ｏ３）、酸化イットリウム（Ｙ２Ｏ３）、酸化ホルミウム（Ｈｏ２Ｏ３）、酸化ビスマス（Ｂｉ２Ｏ３）、酸化セリウム（ＣｅＯ２）、酸化アルミニウム（Ａｌ２Ｏ３）又はこれらの２種以上で構成される。多孔質酸化物半導体層１３の厚さは通常、０．５〜５０μｍである。
【００２９】
（金属配線）
金属配線１７は、透明導電膜１２よりも低い抵抗を有する材料からなる。このような材料として、例えば金、銀、銅、アルミニウム、ニッケル、チタン及びカーボンなどが挙げられる。これらは単独で又は２種以上を組み合わせて用いることができる。中でも、金属配線１７を構成する材料としては、金、銀又は銅が好ましく用いられる。金属配線１７の厚さは通常、１〜１００μｍである。
【００３０】
（配線保護層）
配線保護層１８は、絶縁材料で構成される。絶縁材料は、金属配線１７を電解質４０から保護することが可能なものであればいかなるものでもよい。絶縁材料としては、例えば、低融点ガラスフリット又はこれを含有するペースト状組成物の塗膜を焼成して得られるものが挙げられる。低融点ガラスフリットとしては、例えばホウ酸鉛系ガラス、ホウケイ酸ビスマス塩系ガラス、アルミノリン酸塩系ガラス及びリン酸亜鉛系ガラスなどのガラス成分が挙げられる。配線保護層１８の厚さは通常、１〜１００μｍである。また、配線保護層は単層であっても複数層であっても構わない。
【００３１】
＜対極＞
対極２０は、上述したように、対極基板２１と触媒層２２とを備えている。
【００３２】
対極基板２１は、例えばチタン、ニッケル、白金、モリブデン、タングステン、ステンレス、アルミニウム等の耐食性の金属材料や、上述した透明基板１１にＩＴＯ、ＦＴＯ等の導電性酸化物からなる膜を形成したもので構成される。対極基板２１の厚さは、色素増感太陽電池１００のサイズなどに応じて適宜決定され、特に限定されるものではないが、例えば０．０１〜１０ｍｍとすればよい。
【００３３】
触媒層２２は、白金、炭素系材料又は導電性高分子などから構成される。
【００３４】
＜封止部＞
封止部３０としては、例えばアイオノマー、エチレン−ビニル酢酸無水物共重合体、エチレン−メタクリル酸共重合体、エチレン−ビニルアルコール共重合体などを含む各種変性ポリオレフィン樹脂、紫外線硬化樹脂、及び、ビニルアルコール重合体などの樹脂が挙げられる。
【００３５】
＜電解質＞
電解質４０は通常、電解液で構成され、この電解液は、酸化還元対４１と、硫黄含有化合物４２と、有機溶媒４３とを含んでいる。
【００３６】
有機溶媒４３としては、例えばアセトニトリル、メトキシアセトニトリル、メトキシプロピオニトリル、プロピオニトリル、エチレンカーボネート、プロピレンカーボネート、ジエチルカーボネート、γ−ブチロラクトンなどを用いることができる。
【００３７】
酸化還元対４１は、ハロゲン化物イオンとポリハロゲン化物イオンとからなる。酸化還元対４１としては、例えばヨウ化物イオン及びポリヨウ化物イオンからなる対のほか、臭素イオン及びポリ臭化物イオンからなる対などが挙げられる。
【００３８】
硫黄含有化合物４２は、−ＳＸ基を有する化合物、−Ｓ−基を有する化合物、及び−Ｓ−Ｓ−基を有する化合物からなる群より選ばれる少なくとも１種の化合物であればよい。ここで、Ｘは一価の陽イオンを表す。
【００３９】
−ＳＸ基を有する化合物は、下記式（１）で表すことができる。
【化１】
2014071950.tif 000003
式（１）中、Ｒ１は特に制限されないが、Ｒ１としては、例えば置換若しくは無置換の複素環基、置換若しくは無置換の炭素数１〜５のアルキル基、置換若しくは無置換のオリゴエチレングリコール基などが挙げられる。
【００４０】
ｍは、Ｒ１に結合する−ＳＸ基の数を表す。ｍは特に限定されないが、通常は１〜３程度のものを用いることができる。
【００４１】
Ｘは一価の陽イオンであればよい。Ｘとしては、例えば水素イオン、一価の無機カチオンおよび一価の有機カチオンなどが挙げられる。一価の無機カチオンとしては、例えばナトリウムイオン、カリウムイオンなどが挙げられる。一価の有機カチオンとしては、例えばアンモニウムイオン、四級化イミダゾリウムイオンなどが挙げられる。
【００４２】
上記式（１）で表される化合物としては、例えば２−メルカプトベンゾチアゾールなどのチアゾール系化合物、２−メルカプトピリミジンなどのピリミジン系化合物、２−メルカプト−１，３，４−チアジアゾール、２，５−ジメルカプト−１，３，４−チアジアゾールなどのチアジアゾール系化合物、およびトリチオシアヌリック酸（１，３，５−トリアジン−２，４，６−トリチオール）などが挙げられる。これらは単独で又は２種以上を組み合せて用いることができる。
【００４３】
−Ｓ−基を有する化合物としては、上記式（１）で表される化合物における−ＳＸ基の少なくとも一部において電離によりＸ＋が脱離したものが挙げられる。
【００４４】
−Ｓ−Ｓ−基を有する化合物としては、例えば下記式（２）で表される化合物が挙げられる。
【化２】
2014071950.tif 000004
式（２）中、Ｒ２およびＲ３は特に制限されるものではなく、Ｒ２およびＲ３としては、Ｒ１と同様の基を選ぶことができる。
【００４５】
式（２）で表される化合物としては、例えば２，５−ジメルカプト−１，３，４−チアジアゾールなどのチアジアゾール系化合物の二量体などが挙げられる。
【００４６】
硫黄含有化合物４２は、分子内にポリハロゲン化物イオンと同極性の電荷を有する官能基を含むとさらに好ましい。すなわち、硫黄含有化合物４２は、負電荷を有する官能基を含むとさらに好ましい。
【００４７】
この場合、配線保護層１８に亀裂等の欠陥が生じ、その亀裂等の欠陥に硫黄含有化合物４２が入り込んで金属配線１７に吸着した後、ポリハロゲン化物イオンが金属配線１７に近づこうとしても、上記硫黄含有化合物４２に含まれる官能基とポリハロゲン化物イオンとが同極性であるため、両者の間に電気的反発力が働き、ポリハロゲン化物イオンを金属配線１７から遠ざけることができる。このため、電解質４０によれば、金属配線１７の腐食をより十分に抑制することができ、その結果、色素増感太陽電池１００に対してより優れた耐久性を付与することができる。
【００４８】
負電荷を有する官能基としては、例えばカルボキシル基、スルホ基、スルホニル基及びホスホリル基などが挙げられる。硫黄含有化合物４２は、これらを１種類単独で含んでもよいし、２種以上の組合せを含んでいてもよい。
【００４９】
これらの負電荷を有する官能基は、例えば式（１）における置換複素環基、置換アルキル基などの置換基として導入することができる。
【００５０】
硫黄含有化合物４２の分子サイズは、特に制限されるものではないが、酸化還元対４１に含まれるポリハロゲン化物イオンの分子サイズ以下であることが好ましい。
【００５１】
この場合、配線保護層１８に亀裂等の欠陥が生じた場合に、その亀裂等の欠陥が、ポリハロゲン化物イオンが侵入できる程度の大きさであっても、硫黄含有化合物４２はその亀裂等の欠陥に入り込みやすくなり、金属配線１７に容易に吸着することができる。このため、硫黄含有化合物４２の分子サイズが、ポリハロゲン化物イオンの分子サイズを超える場合に比べて、金属配線１７とポリヨウ化物イオンとの接触をより十分に抑制することができる。例えば、トリヨウ化物イオンの長手方向の分子サイズは約６Å程度と見積もられている。
【００５２】
電解質４０中の硫黄含有化合物４２の濃度は、特に限定されないが、通常は１〜５００ｍＭである。
【００５３】
なお、電解質４０は、有機溶媒４３に代えて、イオン液体を用いてよい。また電解質４０は、有機溶媒４３に代えて、イオン液体と有機溶媒４３との混合物を用いてもよい。また、これらの溶媒が酸化還元対４１を形成するためのソースを兼ねても構わない。イオン液体としては、例えばピリジニウム塩、イミダゾリウム塩、トリアゾリウム塩、アンモニウム塩、ピロリジニウム塩等の既知のヨウ化物塩、ビストリフルオロメチルスルホニルイミド塩、テトラシアノホウ酸塩等であって、室温付近で溶融状態にある常温溶融塩が用いられる。このような常温溶融塩としては、例えば１−ヘキシル−３−メチルイミダゾリウムヨーダイド、１−プロピル−３−メチルイミダゾリウムヨーダイド、１−エチル−３−プロピルイミダゾリウムヨーダイド、ジメチルイミダゾリウムアイオダイド、エチルメチルイミダゾリウムアイオダイド、ジメチルプロピルイミダゾリウムアイオダイド、ブチルメチルイミダゾリウムアイオダイド、又は、メチルプロピルイミダゾリウムアイオダイドなどが好適に用いられる。また、電解質４０には添加剤を加えることができる。添加剤としては、ＬｉＩ、Ｉ２、４−ｔ−ブチルピリジン、グアニジウムチオシアネート、１−メチルベンゾイミダゾール、1-ブチルベンゾイミダゾールなどが挙げられる。また、電解質４０はポリフッ化ビニリデン、ポリエチレンオキサイド誘導体、アミノ酸誘導体などの高分子からなる有機系ゲル化剤やＳｉＯ２、ＴｉＯ２、カーボンナノチューブなどの無機ナノ粒子などによりゲル化されていても構わない。
【００５４】
＜光増感色素＞
光増感色素としては、例えばビピリジン構造、ターピリジン構造などを配位子として含むルテニウム錯体、ポルフィリン、フタロシアニンなどの含金属錯体、エオシン、ローダミン、メロシアニンなどの有機色素が挙げられる。中でも、ターピリジン構造を含む配位子を有するルテニウム錯体が好ましい。この場合、色素増感太陽電池１００の光電変換特性をより向上させることができる。
【００５５】
次に、上記色素増感太陽電池１００の製造方法について説明する。但し、以下の製造方法は一例であって、手順などはこれに限定されるものではない。
【００５６】
まず１つの透明基板１１の上に、透明導電膜１２を形成してなる透明導電性基板１５を用意する。
【００５７】
透明導電膜１２の形成方法としては、スパッタ法、蒸着法、スプレー熱分解法及びＣＶＤ法などが用いられる。
【００５８】
次に、透明導電膜１２の上に金属配線１７を形成する。金属配線１７は、例えば、導電材を含むペーストを透明導電膜１２上に塗布し、乾燥させた後、焼成することによって得ることができる。金属配線１７は、他にも、めっき、スパッタ、溶接などによっても形成することができ、特に手法を限定されることなく形成することができる。
【００５９】
次に、透明導電膜１２の上の領域であって、金属配線１７に囲まれる領域に、多孔質酸化物半導体層１３を形成する。多孔質酸化物半導体層１３は、酸化物半導体粒子を含む多孔質酸化物半導体層形成用ペーストを塗布した後、焼成して形成する。
【００６０】
酸化物半導体層形成用ペーストは、一般に上述した酸化物半導体粒子のほか、ポリエチレングリコールなどの樹脂及び、テレピネオールなどの溶媒を含む。
【００６１】
酸化物半導体層形成用ペーストの塗布方法としては、例えばスクリーン印刷法、ドクターブレード法、インクジェットプリント法、ロールコート法、スピンコート法、スプレー塗布法、バーコート法などを用いることができる。
【００６２】
焼成温度は酸化物半導体粒子や基材の材質などにより異なるが、ガラス基板を用いる場合には通常は３５０〜６００℃であり、焼成時間も、酸化物半導体粒子、添加物、溶媒の材質などにより異なるが、通常は０．５〜５時間である。
【００６３】
次に、金属配線１７上に以下のようにして配線保護層１８を形成する。
【００６４】
配線保護層１８の形成法についても特に限定されるものはないが、一例として絶縁ペーストによるものについて説明する。まず配線保護層１８を形成するための絶縁材料を含む絶縁ペーストを準備する。続いて、この絶縁ペーストを、例えばスクリーン印刷法やディスペンスなどの手法により金属配線１７を被覆するように塗布する。その後、上記絶縁材料を加熱処理する。こうして、金属配線１７を配線保護層１８で被覆して配線部１６が得られる。
【００６５】
こうして作用極１０が得られる。
【００６６】
次に、作用極１０の多孔質酸化物半導体層１３の表面に、上述した光増感色素を吸着させる。このためには、作用極１０を、光増感色素を含有する溶液の中に浸漬させ、その光増感色素を多孔質酸化物半導体層１３に吸着させた後に上記溶液の溶媒成分で余分な光増感色素を洗い流し、乾燥させることで、光増感色素を多孔質酸化物半導体層１３に吸着させればよい。
【００６７】
次に、多孔質酸化物半導体層１３の上に電解質４０を配置する。このとき、電解質４０は、酸化還元対４１と硫黄含有化合物４２とを有機溶媒４３中に溶解させることにより得ることができる。電解質４０は、例えば作用極１０上に塗布することにより配置することが可能である。
【００６８】
次に、対極２０を用意する。対極２０は、対極基板２１の上に触媒層２２を形成することにより得ることができる。触媒層２２の形成方法としては、スパッタ法、スクリーン印刷法、又は、蒸着法などが用いられる。
【００６９】
次に、上記のようにして得られた対極２０を、作用極１０と対極２０との間に電解質４０を配置するように重ね合わせた後、封止部形成体を介して作用極１０と対極２０とを貼り合せる。こうして作用極１０と対極２０との間に封止部３０が形成される。
【００７０】
以上のようにして色素増感太陽電池１００が得られる。
【００７１】
本発明は、上記実施形態に限定されるものではない。例えば上記実施形態では、透明導電性基板１５の透明導電膜１２上に多孔質酸化物半導体層１３が設けられ、こちら側から受光する構造となっているが、多孔質酸化物半導体層１３が形成される基材に不透明な材料（例えば金属基板）を用い、対極２０を形成する基材に透明な材料を用いて対極側から受光する構造をとっても構わず、さらに、両面から受光する構造としても構わない。
【実施例】
【００７２】
以下、本発明の内容を、実施例を挙げてより具体的に説明するが、本発明は下記の実施例に限定されるものではない。
【００７３】
（実施例１）
はじめに、以下のようにして作用極を作製した。まず２０ｃｍ×２０ｃｍ×４ｍｍのＦＴＯ膜付きガラス基板を準備した。続いて、ＦＴＯ膜付きガラス基板のうちＦＴＯ膜側の表面上に、金属配線形成用の銀ペーストを、スクリーン印刷法によって格子状に印刷し、１３０℃で乾燥させた。このとき、銀ペーストとしては、焼成後の体積抵抗率が約３×１０−６Ωｃｍのものを用いた。具体的には、銀ペーストは、主に、銀粒子と、バインダ材となるガラスフリットと、増粘剤および溶剤とで構成した。そして、乾燥後の塗膜を５００℃で焼結することにより金属配線を形成した。
【００７４】
次に、ＦＴＯ膜付きガラス基板のうちＦＴＯ膜の表面上であって、金属配線で囲まれる領域に、スクリーン印刷法によって平均粒径約２０ｎｍの酸化チタンを含む多孔質酸化物半導体層形成用ペーストを塗布し、乾燥した。その後、この塗膜を５００℃で１時間焼成することにより、ＦＴＯ膜付きガラス基板上に、厚さ１２μｍの多孔質酸化物半導体層を形成した。こうして作用極を作製した。
【００７５】
次に、低融点ガラスフリットを主成分として含む絶縁ペーストを準備し、この絶縁ペーストを、スクリーン印刷法によって金属配線を被覆するように塗布した。次いで、この絶縁ペーストを乾燥した後、４８０℃で１時間焼成することにより、厚さ約１５μｍ（金属配線中央部）の配線保護層を形成した。こうして配線部を有する構造体を得た。
【００７６】
次に、上記のようにして得た作用極を、光増感色素としてのルテニウムビピリジン錯体であるＮ７１９色素をアセトニトリルとｔ−ブタノールの混合溶媒中に溶解してなる色素溶液中に一昼夜浸漬して作用極に光増感色素を担持させた。
【００７７】
次いで、３−メトキシプロピオニトリルからなる溶媒中に、ヨウ素、３−ヘキシル−１−メチルイミダゾリウムヨウ化物塩、グアニジンチオシアネート、Ｎ−メチルベンズイミダゾール、２−メルカプトベンゾチアゾールを溶解してなる電解質を調製した。このとき、硫黄含有化合物である２−メルカプトベンゾチアゾールの電解質中の濃度が４ｍＭとなるようにした。そして、この電解質を、水平に配置した上記作用極の上に多孔質酸化物半導体層及び配線部を覆うように配置した。
【００７８】
次に、対極を用意した。対極は、作用極と同程度の大きさであって、厚さ４０μｍのチタン箔の上にスパッタリング法によって厚さ８ｎｍの白金からなる触媒層を形成することによって用意した。
【００７９】
そして、作製した作用極および対極を、両極間に電解質を配置した状態で封止部形成体を介して対向配置し、封止部形成体を加熱融着することでセルを封止した。封止作業は、試料を減圧環境下に置いた状態で実施した。こうして色素増感太陽電池を得た。
【００８０】
（実施例２）
電解質を調製する際に、溶媒中に溶解させる硫黄含有化合物として、２−メルカプトベンゾチアゾールを、２−メルカプトピリミジンに変更したこと以外は実施例１と同様にして色素増感太陽電池を得た。
【００８１】
（実施例３）
電解質を調製する際に、溶媒中に溶解させる硫黄含有化合物として、２−メルカプトベンゾチアゾールを、２−メルカプト−１，３，４−チアジアゾールに変更したこと以外は実施例１と同様にして色素増感太陽電池を得た。
【００８２】
（実施例４）
電解質を調製する際に、溶媒中に溶解させる硫黄含有化合物として、２−メルカプトベンゾチアゾールを、トリチオシアヌリック酸に変更したこと以外は実施例１と同様にして色素増感太陽電池を得た。
【００８３】
（実施例５）
電解質を調製する際に、溶媒中に溶解させる硫黄含有化合物として、２−メルカプトベンゾチアゾールを、２−メルカプト−１，３，４−チアジアゾールのカリウム塩に変更したこと以外は実施例１と同様にして色素増感太陽電池を得た。
【００８４】
（実施例６）
電解質を調製する際に、溶媒中に溶解させる硫黄含有化合物として、２−メルカプトベンゾチアゾールを、２−メルカプトベンゾチアゾールの二量体（２−メルカプトベンゾチアゾールを酸化してジスルフィド化したもの）に変更したこと以外は実施例１と同様にして色素増感太陽電池を得た。
【００８５】
（実施例７）
電解質を調製する際に、溶媒中に溶解させる硫黄含有化合物として、２−メルカプトベンゾチアゾールを、５−カルボキシ−１−ペンタンチオールに変更したこと以外は実施例１と同様にして色素増感太陽電池を得た。
【００８６】
(比較例１)
電解質を調製する際に、溶媒中に硫黄含有化合物である２−メルカプトベンゾチアゾールを溶解させなかったこと以外は実施例１と同様にして色素増感太陽電池を得た。
【００８７】
＜光電変換特性の評価＞
実施例１〜７及び比較例１で得られた色素増感太陽電池について、光電変換効率（η０）を測定した。続いて、色素増感太陽電池について、６０℃の環境下で３００ｈ放置した後の光電変換効率（η）を測定した。そして、下記式：光電変換効率の低下率（％）＝（η−η０）／η０×１００
に基づき、光電変換効率の低下率を算出した。結果を表１に示す。
【００８８】
表１に示す結果より、実施例１〜７の色素増感太陽電池は、比較例１の色素増感太陽電池に比べて、光電変換効率の低下率が低いことが分かった。
【００８９】
以上より、本発明の電解質によれば、光電変換素子に対して、優れた耐久性を付与できることが確認された。
【表１】
2014071950.tif 000005
【符号の説明】
【００９０】
１０…作用極（第１電極）
１３…多孔質酸化物半導体層
１５…透明導電性基板（導電性基板）
１６…配線部
１７…金属配線
１８…配線保護層
２０…対極（第２電極）
４０…電解質
４１…酸化還元対
４２…硫黄含有化合物
１００…色素増感太陽電池（光電変換素子）
【図１】
2014071950.tif 000006
【図２】
2014071950.tif 000007